순수 139 . 1 과 메탄올 169 . 9 g 의 혼합 용액 을 60 ℃ 에서 유지 하 고 , 이것 에 에틸 실리케이트 - 28 의 물 - 메탄올 용액 ( 중량 비 2 / 8 의 물 / 메탄올 혼합액 2450 g 에 에틸 실리케이트 - 28 532 . 5 g 을 가한 것 ) 2982 . 57 g 및 농도 0 . 25 중량 % 의 암모니아수 596 . 4 g 을 동시 에 24 시간 걸쳐서 첨가 하 였 다 . 첨가 종료 후 , 더욱이 이 온도 에서 5 시간 숙성 시켰 다 . 그 후 한외 여과법 으로 농축 조작 을 실시 하 고 , SiO 2 농도 10 중량 %, 평균 입자 크기 10 ㎚ 의 SiO 2 입자 가 분산 된 실리 카졸 ( 6 ) 을 얻 었 다 .